Patent DE-102006055106-C5 (DE)
Title: Dispergierverfahren
Inventor: BERKEI MICHAEL DR
IPC: C09K23/52
Filed: 2006-11-21
Granted: 2018-08-23
Abstract: Verfahren zum Dispergieren von Kohlenstoffnanoröhren (CNTs) in einer kontinuierlichen Phase, insbesondere in mindestens einem Dispersionsmittel, dadurch gekennzeichnet,
 daß zunächst vor dem eigentlichen Dispergiervorgang ein Verfahrensschritt durchgeführt wird, bei dem die Kohlenstoffnanoröhren (CNTs) mit einer kontinuierlichen Phase, insbesondere einem Dispersionsmittel, und mindestens einem Dispergiermittel (Dispergator) in Kontakt gebracht und homogenisiert werden, wobei als Dispergiermittel ein polymeres Dispergiermittel mit einer zahlenmittleren Molekularmasse von mindestens 2.000 g/mol eingesetzt wird, und
 daß nachfolgend die Kohlenstoffnanoröhren (CNTs) in der kontinuierlichen Phase, insbesondere in dem Dispersionsmittel, in Gegenwart des Dispergiermittels unter Einbringung eines für die Dispergierung ausreichenden Energieeintrags in Mengen von 1 · 10 -1  bis 30 Gew.-%, bezogen auf die resultierende Dispersion, und in Mengen von 25 bis 400 Gew.-%, bezogen auf die zu dispergierenden Kohlenstoffnanoröhren (CNTs), dispergiert werden, wobei die eingetragene Energiemenge, berechnet als eingetragene Energie pro Menge an zu dispergierenden Kohlenstoffnanoröhren (CNTs), 15.000 bis 100.000 kJ/kg beträgt, wobei das Dispergiermittel ausgewählt wird aus den folgenden Verbindungen (A) bis (M):
 (A) Additionsverbindungen, welche erhältlich sind durch die Umsetzung von
 a) einem oder mehreren urethdiongruppenhaltigen Polyisocyanaten mit
 b) einer oder mehreren Verbindungen der Formel (I)
   Y-(XH) n   (I)   wobei
 XH für eine gegenüber Isocyanaten reaktive Gruppe steht und
 Y für eine nicht gegenüber Isocyanaten reaktive, monomere oder polymere Gruppe steht, die eine oder mehrere aliphatische, cycloaliphatische, aliphatische und/oder aromatische Gruppen umfaßt,
 wobei Y eine zahlenmittlere Molmasse kleiner 20.000 g/mol besitzt und
 wobei n für 1, 2 oder 3 steht und
 wobei für mindestens 50 Mol.-% der Verbindungen der Formel (I) gilt, daß n = 1 ist,
 unter der Vorgabe, daß im wesentlichen alle freien Isocyanatgruppen der Komponente a) mit den Verbindungen der Formel (I) zu einem Urethdiongruppen enthaltenden Zwischenprodukt umgesetzt werden,
 wobei anschließend die Urethdiongruppen mit
 c) einer oder mehreren Verbindungen der allgemeinen Formel (II)
   Z-NHR  (II)   zur Reaktion gebracht werden, worin
 R für Wasserstoff oder eine gradkettige oder verzweigte Alkylgruppe mit 1 bis 4 Kohlenstoffatomen steht und
 Z einen aliphatischen, cycloaliphatischen und/oder aromatischen basischen Rest darstellt
 und gegebenenfalls nach dieser Reaktion im Reaktionsprodukt gegebenenfalls noch vorhandene reaktive Aminogruppen mit gegenüber Aminogruppen reaktiven Verbindungen umgesetzt werden;
 sowie Salzen oder Quarternisierungsprodukten dieser Additionsverbindungen;
 (B) Additionsverbindungen und deren Salzen, welche erhältlich sind durch Umsetzung von Polyisocyanaten, Hydroxyverbindungen, Zerewitinoff-Wasserstoff sowie mindestens eine stickstoffhaltige basische Gruppe enthaltenden Verbindungen und gegebenenfalls Verbindungen, die Aminwasserstoff enthalten, gegebenenfalls in Anwesenheit von Lösungsmitteln und gegebenenfalls in Gegenwart von Umsetzungskatalysatoren, wobei diese Additionsverbindungen dadurch erhältlich sind, daß Polyisocyanate mit einer mittleren Funktionalität von 2.5 bis 6
 a) mit Monohydroxyverbindungen der Formel (I')
   Y'-OH  (I′)   wobei Y' die folgenden Bedeutungen hat:
 (i) aliphatische und/oder cycloaliphatische Kohlenwasserstoffgruppen mit 8 bis 30 Kohlenstoffatomen, deren Wasserstoffatome teilweise durch Halogene und/oder Arylreste ersetzt sein können,
 (ii) mindestens eine -O- und/oder -COO-Gruppe enthaltende aliphatische, cycloaliphatische und/oder aromatische Gruppen mit Molekulargewichten von 350 bis 8.000, wobei die Wasserstoffatome teilweise durch Halogene ersetzt sein können,
 in einer solchen Menge umgesetzt werden, daß 15 bis 50 %, vorzugsweise 20 bis 40 %, besonders bevorzugt 20 bis 35 %, der NCO-Gruppen umgesetzt sind,
 b) das erhaltene Reaktionsprodukt mit Verbindungen der Formel (II')
   G-(E) n   (II′)   wobei E für -OH-, -NH 2  und/oder -NHR (worin R eine Alkylgruppe mit 1 bis 4 Kohlenstoffatomen darstellt) steht und n für 2 oder 3 steht und G eine mindestens 2 Kohlenstoffatome enthaltende aliphatische Gruppe mit Molekulargewichten von höchstens 3.000 darstellt, die -O-, -COO-, -CONH-, -S- und/oder -SO 2 -Gruppen enthalten kann, in einer solchen Menge umgesetzt wird, daß weitere 15 bis 45 %, vorzugsweise 20 bis 40 %, besonders bevorzugt 20 bis 35 %, der NCO-Gruppen der ursprünglich eingesetzten Polyisocyanate umgesetzt sind, jedoch die Summe der NCO-Umsetzungsgrade der Umsetzungen a) und b) mindestens 40 % und maximal 75 %, vorzugsweise 45 bis 65 %, besonders bevorzugt 45 bis 55 %, beträgt,
 c) das erhaltene Reaktionsprodukt mit Verbindungen der allgemeinen Formel (III')
   Z-Q  (III′)   worin Q für -OH, -NH 2 , -NHR (worin R eine Alkylgruppe mit 1 bis 4 Kohlenstoffatomen steht) oder -SH steht und Z eine aliphatische Gruppe mit 2 bis 10 C-Atomen mit mindestens einer tertiären Aminogruppe oder eine heterocyclische Gruppe mit mindestens einem basischen Ringstickstoffatom ist, das kein Wasserstoffatom enthält, wobei die heterocyclische Gruppe über eine Alkylengruppe mit 1 bis zu 10 C-Atomen an die Gruppe Q gebunden sein kann, in einer solchen Menge umgesetzt wird, daß auf jede verbleibende in den Stufen a) und b) noch nicht umgesetzte Isocyanatgruppe mindestens ein Molekül der Verbindung Z-Q entfällt;
 (C) Additionsverbindungen und deren Salzen, welche dadurch erhältlich sind, daß, gegebenenfalls in Anwesenheit von Lösungsmitteln und gegebenenfalls in Gegenwart von Umsetzungskatalysatoren, Polyisocyanate mit einer mittleren Funktionalität von 2,5 bis 20
 a) mit Monohydroxyverbindungen der Formel (I")
   Y-OH  (I″)   wobei Y die folgenden Bedeutungen hat:
 (i) aliphatische und/oder cycloaliphatische Kohlenwasserstoffgruppen mit 8 bis 30 Kohlenstoffatomen, deren Wasserstoffatome teilweise durch Halogene und/oder Arylreste ersetzt sein können,
 (ii) mindestens eine -O- und/oder -COO-Gruppe enthaltende aliphatische, cycloaliphatische und/oder aromatische Gruppen mit mittleren Molekulargewichten  M   n  von 200 bis 10.000, wobei die Wasserstoffatome teilweise durch Halogene ersetzt sein können,
 in einer solchen Menge umgesetzt werden, daß 10 bis 70 %, vorzugsweise 15 bis 45 %, besonders bevorzugt 20 bis 40 %, der NCO-Gruppen umgesetzt sind,
 b) mit Verbindungen der Formel (II")
   G-(E) n   (II″)   wobei E für -OH-, -NH 2  und/oder -NHR (worin R eine Alkylgruppe mit 1 bis 4 Kohlenstoffatomen darstellt) steht und n für 2 oder 3 steht und G eine mindestens 2 Kohlenstoffatome enthaltende aliphatische cycloaliphatische und/oder aromatische Gruppe mit mittlerem Molekulargewicht  M   n  von höchstens 3.000 darstellt, die -O-, -COO-, -CONH-, -S-, und/oder -SO 2 -Gruppen enthalten kann, in einer solchen Menge umgesetzt werden, daß 1 bis 50 %, vorzugsweise 5 bis 45 %, besonders bevorzugt 15 bis 40 %, der NCO-Gruppen der ursprünglich eingesetzten Polyisocyanate umgesetzt sind, wobei jedoch durch die Umsetzungen a) und b) insgesamt mindestens 20 % und maximal 85 %, vorzugsweise 30 bis 65 %, besonders bevorzugt 40 bis 60 %, der NCO-Gruppen der ursprünglich eingesetzten Polyisocyanate umgesetzt sind,
 c) mit Verbindungen der allgemeinen Formel (III")
   Z-Q  (III″)   worin Q für -OH, -NH 2 , -NHR (worin R für eine Alkylgruppe mit 1 bis 4 Kohlenstoffatomen steht) oder -SH steht und Z eine aliphatische Gruppe mit 2 bis 10 C-Atomen mit mindestens einer tertiären Aminogruppe oder eine heterocyclische Gruppe mit mindestens einem basischen Ringstickstoffatom ist, das kein Wasserstoffatom enthält, wobei die heterocyclische Gruppe über eine Alkylengruppe mit bis zu 10 C-Atomen an die Gruppe Q gebunden sein kann, in einer solchen Menge umgesetzt werden, daß auf jede verbleibende in den Stufen a) und b) nicht umgesetzte Isocyanatgruppe mindestens ein Molekül der Verbindung Z-Q entfällt,
 wobei mindestens 1 Mol-% der oben definierten Verbindungen der Formel (I") ersetzt sind durch solche Verbindungen der Formel (Ia)
   Y'-OH  (Ia)   worin Y' eine aliphatische, cycloaliphatische und/oder aromatische Gruppe mit mittleren Molekulargewichten  M   n  von 200 bis 10.000, wobei die Wasserstoffatome teilweise durch Halogene ersetzt sein können, und die mindestens eine -NHCOO-Gruppe enthalten, darstellt und/oder mindestens 1 Mol-% der oben definierten Verbindungen der Formel (I") ersetzt sind durch monohydroxyfunktionelle Polyacrylsäureeseter und/oder Polymethacrylsäureester und/oder Copolymerisaten davon mit bis zu 50 Mol-%, bezogen auf Monomereinheiten, Comonomeren, insbesondere Vinylester, Vinylether, Styrol, Vinyltoluol und/oder Vinylcyclohexan, mit einem mittleren Molekulargewicht  M   n  von höchstens 10.000, und/oder mindestens 1 Mol-% der oben definierten Verbindungen der Formel (II") ersetzt sind durch solche Verbindungen der Formel (IIa)
   G'-(OH) n   (IIa)   worin G' eine mindestens 2 Kohlenstoffatome enthaltende aliphatische, cycloaliphatische und/oder aromatische Gruppe mit mittlerem Molekulargewicht  M   n  von höchstens 3.000 darstellt, die mindestens eine -NHCOO- und/oder - Si(CH 3 ) 2 O-Gruppe enthält, darstellt und n für eine Zahl von 2 bis 3 steht;
 (D) Additionsverbindungen und deren Salzen, welche erhältlich sind durch Umsetzung von Polyisocyanaten, Hydroxyverbindungen und weiteren Zerewitinoff-Wasserstoff sowie mindestens eine saure funktionelle Gruppierung oder Alkoxysilyl-Gruppe enthaltenden Verbindungen, gegebenenfalls in Anwesenheit von Lösungsmitteln und gegebenenfalls in Gegenwart von Umsetzungskatalysatoren, wobei die Additionsverbindungen dadurch erhältlich sind, daß Polyisocyanate mit einer mittleren Funktionalität von 2,5 bis 10
 a) mit Monohydroxyverbindungen der Formel (I"')
   Y-OH  (I’’’)   wobei Y die folgenden Bedeutungen hat:
 (i) aliphatische und/oder cycloaliphatische Kohlenwasserstoffgruppen mit 8 bis 30 Kohlenstoffatomen, deren Wasserstoffatome teilweise durch halogene und/oder Arylreste ersetzt sein können,
 (ii) mindestens eine -O-, -NHCOO- und/oder -COO-Gruppe enthaltende aliphatische, cycloaliphatische und/oder aromatische Gruppe mit mittleren Molekulargewichten  M   n  von 200 bis 10.000, wobei die Wasserstoffatome teilweise durch Halogene ersetzt sein können,
 in einer solchen Menge umgesetzt werden, daß 10 bis 70 % der NCO-Gruppen umgesetzt sind,
 b) mit Verbindungen der Formel (II'")
   G-(E) n   (II′″)   wobei G-(E) n  Diole, Triole, Diamine, Dihydroxydialkylsulfide oder Dihydroxysulfone darstellt, n für 2 oder 3 steht und G eine mindestens 2 Kohlenstoffatome enthaltende aliphatische, cycloaliphatische und/oder aromatische Gruppe mit mittlerem Molekulargewicht  M   n  von höchstens 3.000 darstellt, die -O-, -COO-, CONH-, -NHCOO-, -S-, -Si(CH 3 ) 2 O- und/oder - SO 2 -Gruppen enthalten kann,
 in einer solchen Menge umgesetzt wird, daß 1 bis 50 % der NCO-Gruppen der ursprünglich eingesetzten Polyisocyanate umgesetzt sind, wobei jedoch durch die Umsetzungen a) und b) insgesamt mindestens 20 % und maximal 85 % der NCO-Gruppen der ursprünglich eingesetzten Polyisocyanate umgesetzt sind,
 c) mit mindestens einer der Verbindungen der allgemeinen Formel (III'")
   Z-Q  (III’’’)   oder einer Verbindung der Formel (IV’’’)
   Z-NH-Z  (IV′″)   worin Q für -OH, -NH 2 , -NHR (worin R für eine Alkylgruppe mit 1 bis 4 Kohlenstoffatomen steht) oder -SH steht und jedes Z, die gleich oder verschieden sind, einen aliphatischen und/oder cycloaliphatischen und/oder aromatischen Rest mit mindestens einer sauren funktionellen Gruppierung und/oder mit mindestens einer Si(OR) m (R') 3-m -Gruppe (worin R und R' Alkylgruppen mit 1 bis 10 Kohlenstoffatomen darstellen und m = 1 bis 3) darstellt oder Z-Q Mono- oder Polyhydroxyverbindungen darstellt, die eine primäre Aminogruppe enthalten,
 in einer solchen Menge umgesetzt wird, daß auf jede verbleibende in den Reaktionen a) und b) noch nicht umgesetzte Isocyanatgruppe mindestens 0,8 Moleküle der Verbindung Z-Q und/oder Z-NH-Z entfallen, und
 d) wenn das erhaltene Reaktionsprodukt nicht umgesetzte Hydroxyl-Gruppen enthält, diese Hydroxyl-Gruppen mit Polycarbonsäuren mit mindestens 2 Carboxylgruppen oder deren Anhydriden in einer solchen Menge umgesetzt werden, daß auf jede umzusetzende OH-Gruppe mindestens 0,8 Moleküle Polycarbonsäure oder Polycarbonsäureanhydrid eingesetzt wird;
 (E) Dispergiermitteln welche erhältlich sind durch Versalzung einer aminfunktionellen Verbindung mittels einer Säure, wobei als aminofunktionelle Verbindung ein Polyamin mit zumindest drei Aminogruppen aus der Gruppe von nicht modifizierten aliphatischen linearen Polyaminen und/oder nicht modifizierten aliphatischen verzweigten Polyaminen und/oder modifizierten Polyaminen, wobei es sich bei diesen um mit Mono- oder Polyisocyanaten umgesetzte Polyamine, mit epoxyfunktionellen Stoffen umgesetzte Polyamine, mit cyclischen Carbonaten umgesetzte Polyamine, mittels einer Michael-Reaktion mit α,β-ungesättigten Verbindungen umgesetzte Polyamine, alkylierte und/oder quarternisierte Polyamine und/oder mit Carbonsäuren amidierte verzweigte aliphatische Polyamine handelt, mit der Maßgabe, daß nach der Modifikation noch drei versalzbare Aminogruppen pro Molekül vorhanden sind, oder eine Mischung solcher Polyamine verwendet wird, und wobei als Säure mindestens ein Phosphorsäureester der allgemeinen Formel
   (OH) 3-n PO(OR 1 ) n  mit n = 1 oder 2,   wobei R 1  einen Alkyl-, Aryl- oder Aralkylrest mit mindestens 5 C-Atomen und/oder einen Rest eines oxyalkylierten Alkohols mit einem zahlenmittleren Molekulargewicht zwischen 100 und 5.000 g/mol und/oder einen Rest mit mindestens einer Carbonsäureestergruppe und/oder einer Urethangruppe mit einem zahlenmittleren Molekulargewicht zwischen 100 und 5.000 g/mol darstellt, verwendet wird;
 (F) Phosphorsäureestern und deren Salzen der Formel (I)
     wobei R einen mindestens ein Ethersauerstoffatom (-O-) und mindestens eine Carbonsäureestergruppe (-COOO-) und/oder Urethangruppe (-NHCOO-) enthaltenden aliphatischen, cycloaliphatischen und/oder aromatischen Rest ohne Zerewitinoff-Wasserstoff mit einem mittleren Molekulargewicht  M   n  von 200 bis 10.000 darstellt, wobei die Wasserstoffatome der aliphatischen Gruppen teilweise durch Halogenatome ersetzt sein können und wobei das Verhältnis der Zahl der Ethersauerstoffatome zu der Zahl der Carbonsäureestergruppen und/oder Urethangruppen in jeder Gruppe R im Bereich von 1 : 20 bis 20 : 1 vorliegt und wobei n für 1 oder 2 steht, insbesondere wobei solche Phosphorsäureester ausgenommen sind, bei denen R ein von Urethangruppen freier Monoester einer monofunktionellen Fettsäure und eines Polyols ist;
 (G) verzweigten Polymeren welche sich aus folgender Monomerenmischung ableiten:
 (A) 50 bis 93 Gew.-% wenigstens eines ethylenisch ungesättigten Monomers,
 (B) 2 bis 25 Gew.-% wenigstens eines ethylenisch ungesättigten Macromonomers mit einem Molekulargewicht von 1.000 bis 20.000 und
 (C) 5 bis 25 Gew.-% wenigstens eines polymerisierbaren Imidazolderivats, wobei die Komponenten (A), (B) und (C) zusammen 100 Gew.-% ergeben, das Polymer ein Molekulargewicht von 15.000 bis 100.000 besitzt und gegebenenfalls in Salzform vorliegt;
 (H) alkoxylierten Epoxid/Amin-Addukten mit einem zahlenmitteleren Molekulargewicht von mehr als 500 g/mol, welche erhältlich sind durch die Umsetzung von
 (A) Mono- und/oder Polyepoxiden mit mindestens 8 Kohlenstoffatomen und
 (B) primären und/oder sekundären Aminen und/oder primären und/oder sekundären Alkanolamiden und/oder sekundären Alkylalkanolaminen unter Bildung eines Addukts mit einer oder mehreren sekundären OH-Gruppen und nachfolgende Alkoxylierung des Addukts mit
 (C) Alkylenoxiden;
 (I) Additionsverbindungen, welche erhältlich sind durch Umsetzung von
 (I) mono- oder polyfunktionellen aromatischen Epoxiden mit
 (II) Polyoxyalkylenmonoaminen, die ein zahlenmittleren Molekulargewicht von mehr als 400 g/mol und eine primäre oder sekundäre Aminogruppe mit mindestens vier Ethersauerstoffen pro Molekül aufweisen, wobei 90 bis 100 % der Epoxidgruppen des Ausgangsmaterials umgesetzt sind, der Gewichtsanteil der Additionsverbindungen an aromatischen Gruppen nicht mehr als 50 % beträgt und die Additionsverbindungen mindestens eine versalzbare Aminogruppe pro Molekül aufweisen oder als Salz vorliegen;
 (J) Copolymerisaten, welche erhältlich sind durch Copolymerisation von (a) 1 bis 80 Mol-% mindestens eines ethylenisch ungesättigten 1,2-Dicarbonsäurederivats, (b) 2 bis 80 Mol-% mindestens eines ungesättigten Monocarbonsäurederivats mit 12 bis 30 Kohlenstoffatomen, (c) 1 bis 90 Mol-%-mindestens eines Polyakylenoxyallylethers mit einem zahlenmittleren Molekulargewicht von bis zu 5.000 g/mol und (d) 0 bis 30 Mol-% weiterer nicht unter (a), (b) oder (c) fallender ungesättigter Monomere, gegebenenfalls gefolgt von einer Umsetzung dieser Copolymerisate mit Ammoniak, Wasser, Alkoholen, Aminoalkoholen und/oder Alkali- oder Erdalkalihydroxiden;
 (K) Acrylsäurealkylesterpolymeren, welche frei sind von Epoxyfunktionalität, wobei 1 bis 50 % der Estergruppen der Polymeren zu Säureamiden umgesetzt ist, wobei als Acrylsäurealkylesterpolymere erhältlich sind durch Aminolyse von Estergruppen des Polymers mittels Aminen, wobei zur Aminolyse mindestens ein Amin aus der Gruppe von (a) Aminen der allgemeinen Formel NH 2 R 1 -NR 2 R 3 , wobei R 1  ein zweiwertiger Alkylenrest mit 2 bis 4 Kohlenstoffatomen ist und R 2  und R 3  aliphatische und/oder alicyclische Alkylreste mit 1 bis 12 Kohlenstoffatomen sind, die gleich oder verschieden sein können, und (b) Aminen der allgemeinen Formel NH 2 -R 1 -Z, wobei R 1  ein zweiwertiger Alkylenrest mit 2 bis 4 Kohlenstoffatomen ist und Z ein 5 oder 6gliedriger N-haltiger Heterocyclus ist, der bis zu 2 Stickstoffatome oder zusätzlich Sauerstoff aufweisen kann, verwendet wird;
 (L) Dispergiermitteln der allgemeinen Formel
     worin
 R 1  den organischen Rest einer Verbindung mit 1 bis 3 Hydroxylgruppen pro Molekül oder den Rest eines Polysiloxans darstellt, das 1 bis 3 nicht an ein Siliciumatom gebundene Hydroxylgruppen aufweist,
 R 2  einen zweiwertigen, geradkettigen oder verzweigten aliphatischen oder cycloaliphatischen Rest darstellt,
 x = 2 bis 18, n = 10 bis 500 und m = 1 bis 3 ist,
 wobei das Dispergiermittel ein Molekulargewicht von 1.000 bis 20.000 g/mol und eine Säurezahl von 3 bis 180 mgKOH/g aufweist und bei Raumtemperatur fest ist;
 (M) Gradientencopolymeren wobei die Gradientencopolymere durch lebende kontrollierte Polymerisation von ethylenisch ungesättigten Monomeren unter Verwendung eines monofunktionellen Initiators, der kein Polymer ist, erhältlich sind und wobei die Gradientencopolymere entlang der Polymerkette einen Übergang von hydrophilen zu hydrophoben Eigenschaften besitzen, wobei
 a) ein Monomer (I) kontinuierlich zu einem Monomer (II) unter Reaktion zugeleitet wird oder
 b) ein Monomer (I) und ein Monomer (II) mit unterschiedlichen Dosierraten kontinuierlich einem Reaktionsbehälter zur Reaktion zugeleitet werden, wobei entweder durch das Monomer (I) oder durch das Monomer (II) Gruppen in die Gradientencopolymere eingeführt werden, die als solche oder nach weiterer chemischer Umsetzung der Gradientencopolymere in Wechselwirkung mit den zu dispergierenden Kohlenstoffnanoröhren (CNTs) zu treten imstande sind, und durch das andere Monomer Gruppen in die Gradientencopolymere eingeführt werden, die mit der kontinuierlichen, insbesondere Dispersionsmittel verträglich sind, wobei entweder das Monomer (I) oder die Produkte aus der weiteren chemischen Umsetzung des Monomers (I) einerseits oder das Monomer (II) oder die Produkte der weiteren chemischen Umsetzung des Monomers (II) andererseits hydrophobe Eigenschaften besitzen und das jeweils andere Monomer oder die Produkte der weiteren chemischen Umsetzung des jeweils anderen Monomers hydrophile Eigenschaften besitzen,
 wobei die Eigenschaften hydrophob und hydrophil folgendermaßen definiert sind, daß hydrophile Eigenschaften bei einem Löslichkeitsparameter größer oder gleich 22 J 1/2 /cm 3/2  und hydrophobe Eigenschaften bei einem Löslichkeitsparameter kleiner 22 J 1/2 /cm 3/2  vor liegen,
 und wobei die Begriffe „Monomer (I)“ und „Monomer (II)“ auch Mischungen aus Monomeren (I) einerseits und Monomeren (II) andererseits umfassen.